【事件の表示】
　特許第３３５９４２２号「消弧用絶縁材料組成物、消弧用絶縁材料成形体およびそれらを用いた消弧装置」の請求項１、２、７ないし１１、１６ないし１８、２８ないし３１に係る特許に対する特許異議の申立てについて、次のとおり決定する。
【結　論】
　訂正を認める。
　特許第３３５９４２２号の請求項５、１０、１１、２１ないし２４に係る特許を維持する。
【理　由】
１．手続の経緯
　特許第３３５９４２２号の請求項１ないし３１に係る発明についての出願は、平成６年７月５日（優先権主張平成６年３月１０日）に特許出願され、平成１４年１０月１１日にその特許権の設定登録がなされ、その後、原田宏志より請求項１、２、７ないし１１、１６ないし１８、２８ないし３１に対して特許異議の申立てがなされ、取消しの理由が通知され、その指定期間内である平成１７年３月９日に訂正請求がなされたものである。
　
２．訂正の適否についての判断
（１）訂正の内容
　訂正事項Ａ
　請求項１及び２を削除し、請求項３〜７を新たな請求項１〜５へ繰り上げると共に、元の請求項３の記載形式を独立形式に改める。訂正後の記載は以下のとおり。
「【請求項１】　周期表１Ａ族の金属の化合物の合計含有量が１％以下であるセラミック繊維からなる充填材を含有し、マトリクス樹脂の主成分が、ポリオレフィン、ポリオレフィン系共重合体、ポリアミド、ポリアミド系ポリマーブレンド、ポリアセタールおよびポリアセタール系ポリマーブレンドからなる群から選択された１種であり、上記セラミック繊維が、ケイ酸アルミニウム繊維、ホウ酸アルミニウムウィスカまたはアルミナウィスカである消弧用絶縁材料組成物。
　【請求項２】　ポリオレフィンが、ポリプロピレンまたはポリメチルペンテンである請求項１記載の消弧用絶縁材料組成物。
　【請求項３】　ポリオレフィン系共重合体が、エチレン−ビニルアルコール共重合体である請求項１記載の消弧用絶縁材料組成物。
　【請求項４】　ポリアミド系ポリマーブレンドが、ポリアミドとポリオレフィンとの組み合わせ、ポリアミドと熱可塑性エラストマーとの組み合わせまたはポリアミドとゴムとの組み合わせである請求項１記載の消弧用絶縁材料組成物。
　【請求項５】　ポリアミドが、ナイロン６Ｔ、ナイロン４６またはナイロン６６である請求項１または４記載の消弧用絶縁材料組成物。」
　訂正事項Ｂ
　請求項８〜１１および１８を削除し、元の請求項１２〜１７を繰り上げて新たに請求項６〜１１とし、引用元の請求項の番号を付け替える。訂正後の記載は以下のとおり。
「【請求項６】　ポリアセタール系ポリマーブレンドが、ポリアセタールとは非相溶性でポリアセタール以上の融点を有する熱可塑性樹脂と、ポリアセタールとの組み合わせである請求項１記載の消弧用絶縁材料組成物。
　【請求項７】　ポリアセタール系ポリマーブレンドが、ポリアセタールとナイロン６との組み合わせである請求項６記載の消弧用絶縁材料組成物。
　【請求項８】　ポリアセタールとは非相溶性で、ポリアセタール以上の融点を有する熱可塑性樹脂と、ポリアセタールとを組み合わせたポリアセタール系ポリマーブレンドが主成分である消弧用絶縁材料組成物。
　【請求項９】　ポリアセタールとは非相溶性で、ポリアセタール以上の融点を有する熱可塑性樹脂がナイロン６である請求項８記載の消弧用絶縁材料組成物。
　【請求項１０】　熱分解によってＨ２Ｏ、Ｏ２、Ｏ（原子状酸素）を発生させる物質がさらに含有されている請求項１、２、３、４、５、６、７、８または９記載の消弧用絶縁材料組成物。
　【請求項１１】　熱分解によってＨ２Ｏ、Ｏ２、Ｏ（原子状酸素）を発生させる物質が、水酸化アルミニウム、水酸化マグネシウム、四酸化アンチモンまたは五酸化アンチモンである請求項１０記載の消弧用絶縁材料組成物。」
　訂正事項Ｃ
　訂正事項Ａ及びＢに伴い、特許請求の範囲と発明の詳細な説明との整合性を図るため、明細書の段落【００１８】〜【００１９】、【００２４】〜【００２７】、【００３４】、【００４９】、【００５４】〜【００５５】、【００６２】、【０２４５】、【０２５０】〜【０２５１】、【０２５８】のすべての記載を削除し、さらに、段落【００１７】、【００２０】〜【００２３】、【００２８】〜【００３３】、【００４８】、【００５０】〜【００５３】、【００５６】〜【００６１】、【０２４４】、【０２４６】〜【０２４９】、【０２５２】〜【０２５７】をそれぞれ別紙のとおり訂正する。
　訂正事項Ｄ
　請求項１９〜３１を繰り上げて、新たに請求項１２〜２４とすると共に、引用元の請求項の番号を以下のとおり変更する。
「【請求項１２】　周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材を２０％以下含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層、または非強化のポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層が、ガラス繊維、無機鉱物またはセラミック繊維からなる群から選択された１種以上の充填材を２０〜６５％含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる層に積層されてなる消弧用絶縁材料成形体。
　【請求項１３】　周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材を２０％以下含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層、または非強化のポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層が、ガラス繊維、無機鉱物またはセラミック繊維からなる群から選択された１種以上の充填材を２０〜６５％含有し、マトリクス樹脂が熱可塑性樹脂または熱硬化性樹脂が主成分である消弧用絶縁材料組成物からなる層に積層されてなる消弧用絶縁材料成形体。
　【請求項１４】　熱可塑性樹脂または熱硬化性樹脂が、ナイロン６Ｔ、ナイロンＭＸＤ６、ポリエチレンテレフタレートまたはポリブチレンテレフタレートである請求項１３記載の消弧用絶縁材料成形体。
　【請求項１５】　被アーク層および（または）被アーク層でない層におけるポリアミドが、ナイロン４６またはナイロン６６である請求項１２または１３記載の消弧用絶縁材料成形体。
　【請求項１６】　被アーク層および（または）被アーク層でない層における無機鉱物が、炭酸カルシウム、珪灰石または含水珪酸マグネシウムである請求項１２、１３、１４または１５記載の消弧用絶縁材料成形体。
　【請求項１７】　被アーク層および（または）被アーク層でない層におけるセラミック繊維が、ケイ酸アルミニウム繊維、ホウ酸アルミニウムウィスカまたはアルミナウィスカである請求項１２、１３、１４または１５記載の消弧用絶縁材料成形体。
　【請求項１８】　周期表１Ａ族の金属の化合物の合計含有量の規定がないガラス繊維が、周期表１Ａ族の金属の化合物の合計含有量が１％以下であるガラス繊維である請求項１２、１３、１４または１５記載の消弧用絶縁材料成形体。
　【請求項１９】　熱分解によってＨ2Ｏ、Ｏ2、Ｏ（原子状酸素）を発生させる物質が被アーク層に含有されている請求項１２、１３、１４、１５、１６、１７または１８記載の消弧用絶縁材料成形体。
　【請求項２０】　熱分解によってＨ２Ｏ、Ｏ２、Ｏ（原子状酸素）を発生させる物質が、水酸化アルミニウム、水酸化マグネシウム、四酸化アンチモンまたは五酸化アンチモンである請求項１９記載の消弧用絶縁材料成形体。
　【請求項２１】　請求項１、２、３、４、５、６、７、８、９、１０、１１、１２、１３、１４、１５、１６、１７、１８、１９または２０記載の消弧用絶縁材料組成物または消弧用絶縁材料成形体を用いることを特徴とする消弧装置。
　【請求項２２】　アークを発生する接点部の接触面以外を被覆する絶縁物（１）を有する消弧装置において、前記絶縁物（１）が請求項１、２、３、４、５、６、７、８、９、１０または１１記載の消弧用絶縁材料組成物であることを特徴とする消弧装置。
　【請求項２３】　開閉時の接点の軌跡を含む平面の両側または接点部の周囲に配置された絶縁物（２）を有する消弧装置において、前記絶縁物（２）が請求項１、２、３、４、５、６、７、８、９、１０、１１、１２、１３、１４、１５、１６、１７、１８、１９または２０記載の消弧用絶縁材料組成物または消弧用絶縁材料成形体であることを特徴とする消弧装置。
　【請求項２４】　アークを発生する接点部の接触面以外を被覆する絶縁物（１）および開閉時の接点の軌跡を含む平面の両側または接点部の周囲に配置された絶縁物（２）を有する消弧装置において、前記絶縁物（１）が請求項１、２、３、４、５、６、７、８、９、１０または１１記載の消弧用絶縁材料組成物であり、前記絶縁部（２）が請求項１、２、３、４、５、６、７、８、９、１０、１１、１２、１３、１４、１５、１６、１７、１８、１９または２０記載の消弧用絶縁材料組成物または消弧用絶縁材料成形体であることを特徴とする消弧装置。」
　訂正事項Ｅ
　訂正事項Ｄに伴い、特許請求の範囲と発明の詳細な説明との整合性を図るため、明細書の段落【００３５】〜【００４７】、【００６３】〜【００７４】、【０２５９】〜【０２７０】をそれぞれ別紙のとおり訂正する。
　
（２）訂正の目的の適否、新規事項の有無及び特許請求の範囲の拡張・変更の存否
　訂正事項Ａ、Ｂ、Ｄは、請求項の削除とそれに伴う記載形式ないし他の請求項の引用番号の変更であり、いずれも請求項の削除を目的としたものに該当する。
　訂正事項Ｃ、Ｅは、訂正事項Ａ，Ｂ，Ｄに伴い、明細書の発明の詳細な説明欄の記載を整合させるものであるから、明瞭でない記載の釈明を目的としたものに該当する。
　そして、いずれの訂正事項も、新規事項の追加に該当せず、実質上特許請求の範囲を拡張し、又は変更するものではない。
　
（３）むすび
　以上のとおりであるから、上記訂正は、特許法第１２０条の４第３項で準用する平成６年法律第１１６号による改正前の特許法第１２６条第１項ただし書き、第２項及び第３項の規定に適合するので、当該訂正を認める。
　
３．特許異議の申立てについての判断
　特許異議申立人原田宏志は、本件の請求項１，２，７〜１１，１６〜１８，２８〜３１項に係る発明の特許は、甲第１号証乃至甲第８号証に基づいて、当業者が容易に発明できたものであるから、特許法第２９条第２項の規定により特許を受けることができないものであって、同法第１１３条第２項の規定により取り消すべきものであると主張している。
　
　しかしながら、上記訂正により異議を申し立てた請求項のうち、元の請求項１，２，８〜１１，１８については、訂正事項Ａ及びＢにより削除されているので、これらの請求項に係る異議の申し立ての対象は存在しない。
　そこで、残る請求項７，１６，１７，２８〜３１（訂正によりそれぞれ請求項５，１０，１１，２１〜２４となった。）に係る申し立てについて判断する。
　請求項７に係る発明について、申立人は甲第２号証及び甲第７号証を証拠として提示しているものの、その根拠は引用元の請求項１，２に係る発明の特許が成り立たないとした前提でのものである。
　ところが上述のとおり、元の請求項１，２に係る発明は訂正により削除となった関係上、申立人による異議理由の前提条件が消失したものと言え、その結果当該請求項７（訂正後の請求項５）については実質的にその申し立ての対象がなくなったものと認められるので、申立ての理由及び証拠によっては、当業者が容易に発明をすることができたとはいえない。
　更に、請求項１６，１７，２８〜３１（訂正後の請求項１０，１１，２１〜２４）に係る申し立てについても、前述と同様の消失関係を呈していることから、同様に申立ての理由及び証拠によっては、当業者が容易に発明をすることができたとはいえない。
　
　したがって、特許異議申立ての理由及び証拠によっては、請求項５，１０，１１，２１〜２４に係る発明の特許を取り消すことはできない。
　また、他に請求項５，１０，１１，２１〜２４に係る発明の特許を取り消すべき理由を発見しない。
　
　よって、結論のとおり決定する。
【異議決定日】
平成１７年３月２５日（２００５．３．２５）
【訂正の要旨】
審決（決定）の【理由】欄参照。
（５４）【発明の名称】
消弧用絶縁材料組成物、消弧用絶縁材料成形体およびそれらを用いた消弧装置
（５７）【特許請求の範囲】
　【請求項１】　
周
る充
り、上記セラミック繊維が、ケイ酸アルミニウム繊維、ホウ酸アルミニウムウィスカまたはアルミナウィスカである
　【請求項２】　ポリオレフィンが、ポリプロピレンまたはポリメチルペンテンである請求項
１
　【請求項３】　ポリオレフィン系共重合体が、エチレン−ビニルアルコール共重合体である請求項
１
　【請求項４】　ポリアミド系ポリマーブレンドが、ポリアミドとポリオレフィンとの組み合わせ、ポリアミドと熱可塑性エラストマーとの組み合わせまたはポリアミドとゴムとの組み合わせである請求項
１
　【請求項５】　ポリアミドが、ナイロン６Ｔ、ナイロン４６またはナイロン６６である請求項
１または４
　【請求項６】　ポリアセタール系ポリマーブレンドが、ポリアセタールとは非相溶性でポリアセタール以上の融点を有する熱可塑性樹脂と、ポリアセタールとの組み合わせである請求項
１
　【請求項７】　ポリアセタール系ポリマーブレンドが、ポリアセタールとナイロン６との組み合わせである請求項
６
　【請求項８】　ポリアセタールとは非相溶性で、ポリアセタール以上の融点を有する熱可塑性樹脂と、ポリアセタールとを組み合わせたポリアセタール系ポリマーブレンドが主成分である消弧用絶縁材料組成物。
　【請求項９】　ポリアセタールとは非相溶性で、ポリアセタール以上の融点を有する熱可塑性樹脂がナイロン６である請求項
８
　【請求項１０】　熱分解によってＨ２Ｏ、Ｏ２、Ｏ（原子状酸素）を発生させる物質がさらに含有されている請求項１、２、３、４、５、６、７、８
または９
　【請求項１１】　熱分解によってＨ２Ｏ、Ｏ２、Ｏ（原子状酸素）を発生させる物質が、水酸化アルミニウム、水酸化マグネシウム、四酸化アンチモンまたは五酸化アンチモンである請求項
１０
　【請求項１２】　周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材を２０％以下含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層、または非強化のポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層が、ガラス繊維、無機鉱物またはセラミック繊維からなる群から選択された１種以上の充填材を２０〜６５％含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる層に積層されてなる消弧用絶縁材料成形体。
　【請求項１３】　周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材を２０％以下含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層、または非強化のポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層が、ガラス繊維、無機鉱物またはセラミック繊維からなる群から選択された１種以上の充填材を２０〜６５％含有し、マトリクス樹脂が熱可塑性樹脂または熱硬化性樹脂が主成分である消弧用絶縁材料組成物からなる層に積層されてなる消弧用絶縁材料成形体。
　【請求項１４】　熱可塑性樹脂または熱硬化性樹脂が、ナイロン６Ｔ、ナイロンＭＸＤ６、ポリエチレンテレフタレートまたはポリブチレンテレフタレートである請求項
１３
　【請求項１５】　被アーク層および（または）被アーク層でない層におけるポリアミドが、ナイロン４６またはナイロン６６である請求項
１２または１３
　【請求項１６】　被アーク層および（または）被アーク層でない層における無機鉱物が、炭酸カルシウム、珪灰石または含水珪酸マグネシウムである請求項
１２、１３、１４または１５
　【請求項１７】　被アーク層および（または）被アーク層でない層におけるセラミック繊維が、ケイ酸アルミニウム繊維、ホウ酸アルミニウムウィスカまたはアルミナウィスカである請求項
１２、１３、１４または１５
　【請求項１８】　周期表１Ａ族の金属の化合物の合計含有量の規定がないガラス繊維が、周期表１Ａ族の金属の化合物の合計含有量が１％以下であるガラス繊維である請求項
１２、１３、１４または１５
　【請求項１９】　熱分解によってＨ２Ｏ、Ｏ２、Ｏ（原子状酸素）を発生させる物質が被アーク層に含有されている請求項
１２、１３、１４、１５、１６、１７または１８
　【請求項２０】　熱分解によってＨ２Ｏ、Ｏ２、Ｏ（原子状酸素）を発生させる物質が、水酸化アルミニウム、水酸化マグネシウム、四酸化アンチモンまたは五酸化アンチモンである請求項
１９
　【請求項２１】　請求項１、２、３、４、５、６、７、８、９、１０、１１、１２、１３、１４、１５、１６、１７、１８、１９
または２０
　【請求項２２】　アークを発生する接点部の接触面以外を被覆する絶縁物（１）を有する消弧装置において、前記絶縁物（１）が請求項１、２、３、４、５、６、７、８、９、１０
または１１
　【請求項２３】　開閉時の接点の軌跡を含む平面の両側または接点部の周囲に配置された絶縁物（２）を有する消弧装置において、前記絶縁物（２）が請求項１、２、３、４、５、６、７、８、９、１０、１１、１２、１３、１４、１５、１６、１７、１８、１９
または２０
　【請求項２４】　アークを発生する接点部の接触面以外を被覆する絶縁物（１）および開閉時の接点の軌跡を含む平面の両側または接点部の周囲に配置された絶縁物（２）を有する消弧装置において、前記絶縁物（１）が請求項１、２、３、４、５、６、７、８、９、１０
または１１
または２０
【発明の詳細な説明】
　【０００１】
　【産業上の利用分野】
　本発明は、消弧用絶縁材料組成物、消弧用絶縁材料成形体およびそれらを用いた消弧装置に関する。さらに詳しくは、回路遮断器、限流器または電磁接触器など、電流遮断時に容器内にアークが発生する消弧装置および該装置に使用される消弧用絶縁材料組成物、消弧用絶縁材料成形体に関する。
　【０００２】
　【従来の技術】
　回路遮断器、限流器または電磁接触器などにおいて、過剰電流または定格電流の通電時に可動接触子の接点と固定接触子の接点を開離させると、両者の間にアークが発生する。このアークを消弧するために図１４に示すように、可動接触子３の可動接点と固定接触子６の固定接点５との間に発生するアーク９の周辺部に、絶縁物（１）１および絶縁物（２）２を設けた消弧装置が使用される。なお、７は可動接点である。
　【０００３】
　消弧装置８の絶縁物（１）１および絶縁物（２）２からアーク９によって熱分解ガスが発生し、熱分解ガスによりアーク９が冷却され、消弧される。
　【０００４】
　前記消弧装置および消弧装置に使用される消弧用絶縁材料については、特開昭６３−１２６１３６号公報、特開昭６３−３１０５３４号公報、特開昭６４−７７８１１号公報、特開平２−１４４８１１号公報および特開平２−２５６１１０号公報などに記載されている。
　【０００５】
　たとえば、特開昭６３−１２６１３６号公報には、ポリメチルペンテン、ポリブチレンまたはポリメチルメタクリレートにガラス繊維を５〜３５％（％、以下同様）含有させた絶縁材料を使用した消弧装置が開示されている。ポリメチルペンテン、ポリブチレンまたはポリメチルメタクリレートは水素ガスの発生量が多く、しかも水素ガスは熱伝導性がよいので急冷効果が大きい。
　【０００６】
　また、特開昭６３−３１０５３４号公報には、アクリル酸エステル共重合体、脂肪族炭化水素樹脂、ポリビニルアルコール、ポリブタジエン、ポリ酢酸ビニル、ポリビニルアセタール、イソプレン樹脂、エチレン−プロピレンゴム、エチレン−ビニルアセテート共重合体またはポリアミド樹脂に、ガラス繊維を５〜３５％含有させた絶縁材料が記載されている。
　【０００７】
　また、特開昭６４−７７８１１号公報には、チッ素雰囲気中で７６４℃に１秒間高周波加熱したときに発生する水素が２．５×１０−２ｍｌ／ｍｇ以上のポリメチルペンテンおよびメラミン樹脂などの絶縁材料が記載されている。
　【０００８】
　さらに、特開平２−１４４８１１号公報には、ε−カプロラクタムおよび水酸化アルミニウムを含有したメラミン樹脂、さらには末端アミン型イミド化合物を含有したメラミン樹脂などの絶縁材料が、また、特開平２−２５６１１０号公報には、ε−カプロラクタムおよび水酸化アルミニウムを含有したメラミン樹脂の他に、ガラス繊維またはエポキシ樹脂を含有したメラミン樹脂およびε−カプロラクタム、水酸化アルミニウム、ガラス繊維およびエポキシ樹脂のうちの少なくとも２種を含有するメラミン樹脂などの絶縁材料が記載されている。
　【０００９】
　【発明が解決しようとする課題】
　消弧装置８を小型化し、しかも限流遮断性能を向上させるには、アークを発生する接点部を被覆する絶縁物（１）１、または、開閉時の接点の軌跡を含む平面の両側あるいは接点部の周囲に配置された絶縁物（２）２を使用するのが効果的である。この際、絶縁物（１）１、絶縁物（２）２の消弧性能の向上を図る必要がある。
　【００１０】
　消弧装置８の小型化を目的として、可動接触子あるいは固定接触子の断面積を従来より縮小したばあい、可動接触子あるいは固定接触子の電気抵抗値が上昇するため、通電時の接点部およびその周囲の温度は従来よりも上昇する。そのため、絶縁物（１）１および（２）２には従来以上の耐熱性が要求される。
　【００１１】
　消弧装置８の小型化を目的として、絶縁物（２）２の幅Ｗを従来より縮小したばあい、開閉時の接点の軌跡を含む平面と絶縁物（２）２との距離が近づくことになり、絶縁物（２）２からアークによって発生する熱分解ガスの圧力が従来より高くなる。そのため、絶縁物（１）１および（２）２には、従来以上の耐圧強度が要求される。
　【００１２】
　また、開閉時の接点の軌跡を含む平面と絶縁物（２）の距離が近づき、絶縁物（２）のアークによる消耗が大きくなるため、絶縁物（２）の耐アーク消耗性の向上（具体的には穴があかないこと）が要求される。
　【００１３】
　前記従来の技術であるメラミン樹脂または変性メラミン樹脂をマトリクスとした絶縁物あるいはメラミン−フェノール系の絶縁物を用いたばあい、可動接点の開成時に発生するアークの高熱で絶縁物から熱分解ガスが発生し、この熱分解ガスによって接点周辺の圧力が高まり、絶縁物（１）および絶縁物（２）の耐圧強度が不足して割れてしまうという問題がある。
　【００１４】
　また、消弧装置を小型化して接点と絶縁物（２）の距離が短くなると、絶縁物（２）の耐アーク消耗性を向上させるため、充填材の量を増やす必要性が生じるが、酸化ナトリウム８％および酸化カリウム１％を含むＣガラスや、酸化ナトリウム１５％を含むＡガラスを充填材として用いると、消弧性能が低下するといった問題がある。
　【００１５】
　また、消弧装置８の絶縁物（１）および絶縁物（２）の被アーク部分に芳香環を多く含む耐熱性熱可塑性樹脂を用いると、耐熱性は向上する反面、アーク９によって絶縁物（１）および絶縁物（２）の表面が炭化し、また、遊離炭素が周辺に飛散して絶縁不良を起こすという問題がおこる。
　【００１６】
　本発明は、前記従来技術にみられる問題がなく、消弧性能、耐熱性、耐圧強度、耐アーク消耗性などに優れた消弧用絶縁材料組成物、消弧用絶縁材料成形体およびそれらを用いた消弧装置を提供することを目的とする。
　【００１７】
　【課題を解決するための手段】
　請求項１に係る消弧用絶縁材料組成物は
、周
る充
り、セラミック繊維が、ケイ酸アルミニウム繊維、ホウ酸アルミニウムウィスカまたはアルミナウィスカである
　【００１８】
　【００１９】
　【００２０】
　請求項
２
１
　【００２１】
　請求項
３
１
　【００２２】
　請求項
４
１
　【００２３】
　請求項
５
１または４
　【００２４】
　【００２５】
　【００２６】
　【００２７】
　【００２８】
　請求項
６
１
　【００２９】
　請求項
７
６
　【００３０】
　請求項
８
　【００３１】
　請求項
９
８
　【００３２】
　請求項
１０
または９
　【００３３】
　請求項
１１
１０
　【００３４】
　【００３５】
　請求項
１２
　【００３６】
　請求項
１３
　【００３７】
　請求項
１４
１３
　【００３８】
　請求項
１５
１２または１３
　【００３９】
　請求項
１６
１２、１３、１４または１５
　【００４０】
　請求項
１７
１２、１３、１４または１５
　【００４１】
　請求項
１８
１２、１３、１４または１５
　【００４２】
　請求項
１９
１２、１３、１４、１５、１６、１７または１８
　【００４３】
　請求項
２０
１９
　【００４４】
　請求項
２１
または２０
　【００４５】
　請求項
２２
または１１
　【００４６】
　請求項
２３
または２０
　【００４７】
　請求項
２４
または１１
または２０
　【００４８】
　【作用】
　請求項１〜
７
、周
る充
り、セラミック繊維としてケイ酸アルミニウム繊維、ホウ酸アルミニウムウィスカまたはアルミナウィスカを用いる
　【００４９】
　【００５０】
　請求項
２
　【００５１】
　請求項
３
　【００５２】
　請求項
４
　【００５３】
　請求項
５
　【００５４】
　【００５５】
　【００５６】
　請求項
６
た周
る充
　【００５７】
　請求項
７
６
　【００５８】
　請求項
８
　【００５９】
　請求項
９
８
　【００６０】
　請求項
１０
９
　【００６１】
　請求項
１１
　【００６２】
　【００６３】
　請求項
１２〜２０
　【００６４】
　請求項
１２〜１４
　【００６５】
　請求項
１２
　【００６６】
　請求項
１３および１４
　【００６７】
　請求項
１５
　【００６８】
　請求項
１６〜１８
　【００６９】
　請求項
１９
１２〜１８
　【００７０】
　請求項
２０
　【００７１】
　請求項
２１
２０
　【００７２】
　請求項
２２
１１
　【００７３】
　請求項
２３
２０
　【００７４】
　請求項
２４
１１
２０
　【００７５】
　【実施例】
　本発明の消弧用絶縁材料組成物（Ｉ）は、前記特定の充填材を含有する特定のマトリクス樹脂を主成分とするものである。
　【００７６】
　前記充填材は、周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材のことである。
　【００７７】
　前記充填材は、耐アーク消耗性、耐圧強度および消弧性能の向上のために用いられる。
　【００７８】
　前記周期表１Ａ族の金属（Ｌｉ、Ｎａ、Ｋ、Ｒｂ、Ｃｓ、Ｆｒ）の化合物とは、Ｍ２Ｏ（Ｎａ２Ｏ、Ｋ２Ｏ、Ｌｉ２Ｏなど）のかたちになっているものをいう。
　【００７９】
　前記充填材は前記化合物をそれらの合計量として１％以下しか含有しない。１％をこえて含有するばあいには、消弧性能がわるくなる。前記化合物の合計含有量は、０．６％以下、さらには０．１５％以下であるのが消弧性能の点から好ましい。なお、前記化合物の合計含有量の測定方法としては、Ｘ線回折法が用いられる。
　【００８０】
　ガラス繊維は、その補強効果から生じる耐圧強度および耐アーク消耗性の向上を図るために用いられる。
　【００８１】
　ガラス繊維はガラスからなる繊維状物のことをいい、前記周期表１Ａ族の金属の化合物の合計含有量を満足していればとくに限定はされない。ガラス素材としてはＥガラス、Ｓガラス、Ｄガラス、Ｔガラスまたはシリカガラスなどがあげられるが周期表１Ａ族の金属の化合物を含まないという点から、Ｓガラス、Ｄガラス、Ｔガラスまたはシリカガラスが好ましい。ガラス繊維製品としては長繊維、短繊維またはグラスウールなどがあげられるが、熱可塑性樹脂の充填材として用いるという点から短繊維が好ましい。
　【００８２】
　ガラス繊維の直径が６〜１３μｍ、アスペクト比が１０以上であることが耐圧強度の点から好ましい。また、ガラス繊維には、シランカップリング剤などの処理剤が加工されているのが、耐圧強度の点から好ましい。
　【００８３】
　無機鉱物は、消弧性能の向上とともに耐アーク消耗性、耐圧強度の向上を図るために用いられる。
　【００８４】
　無機鉱物は前記周期表１Ａ族の金属の化合物の合計含有量を満足していればとくに限定はされない。無機鉱物の具体例としては、炭酸カルシウム、珪灰石、タルク、アストン、クリソタイルおよびセピオライトなどの含水珪酸マグネシウムなどが、消耗性能の向上などの点から好ましいものとしてあげられる。
　【００８５】
　炭酸カルシウムはステアリン酸など表面改質剤により、樹脂中への分散性を向上させたものが耐圧強度の点から好ましい。
　【００８６】
　珪灰石は、繊維状でアスペクト比の大きいものほど耐圧強度の点から好ましい。含水珪酸マグネシウムは、アストンのように繊維状のものが耐圧強度の点から好ましい。
　【００８７】
　セラミック繊維は消弧性能の向上とともに耐アーク消耗性、耐圧強度の向上を図るために用いられる。
　【００８８】
　セラミック繊維は、セラミックからなる繊維状物のことをいい、前記周期表１Ａ族の金属の化合物の合計含有量を満足していればとくに限定はされない。セラミック繊維の具体例としては、ケイ酸アルミニウム繊維、ホウ酸アルミニウムウィスカ、アルミナウィスカなどが、消弧性能の向上、耐圧強度の点から好ましい。
　【００８９】
　繊維の直径が１〜１０μｍ、アスペクト比が１０以上であることが、耐圧強度の点から好ましい。
　【００９０】
　前記充填材は１種または２種以上が用いられる。２種以上が用いられるばあいには、前記ガラス繊維と前記無機鉱物、前記ガラス繊維と前記セラミック繊維、前記無機鉱物と前記セラミック繊維、前記ガラス繊維どうし、前記無機鉱物どうし、前記セラミック繊維どうし、前記ガラス繊維と前記無機鉱物と前記セラミック繊維との組み合わせが、消弧性能の点から好ましい。
　【００９１】
　前記組み合わせて用いる場合の重量比率としては、ガラス繊維／無機鉱物、ガラス繊維／セラミック繊維および無機鉱物／セラミック繊維においては５／５０〜５０／５、さらには１０／３０〜３０／１０が好ましく、ガラス繊維：無機鉱物：セラミック繊維においては１：１：１〜１：１：１０が好ましい。
　【００９２】
　前記マトリクス樹脂は、ポリオレフィン、ポリオレフィン系共重合体、ポリアミド、ポリアミド系ポリマーブレンド、ポリアセタールおよびポリアセタール系ポリマーブレンドからなる群から選択された１種である。
　【００９３】
　前記マトリクス樹脂は、消弧性能、耐圧強度および耐アーク消耗性の向上さらには成形時間の短縮を図るために用いられる。
　【００９４】
　ポリオレフィンは芳香環を有さず、耐衝撃性にすぐれることから、消弧性能および耐圧強度を満足させるために用いられる。その具体例としては、ポリプロピレン、ポリエチレン、ポリメチルペンテンなどがあげられる。それらのなかではポリプロピレン、ポリメチルペンテンなどの比重が小さいものが、絶縁材料の軽量化の点から好ましく、とくにポリメチルペンテンは融点２４０℃の結晶性樹脂のために高耐熱性が得られる点から好ましい。
　【００９５】
　ポリオレフィン系共重合体は芳香環を有しないことから消弧性能を満足させるために用いられる。その具体例としては、エチレン−ビニルアルコール共重合体、エチレン−酢酸ビニル共重合体などがあげられるが、エチレン−ビニルアルコール共重合体などの高強度樹脂が、耐圧強度の向上を図る点から好ましい。エチレン／ビニルアルコールの共重合比率は３０／７０〜４５／５５、さらには３０／７０〜３５／６５であるのが耐圧強度の点から好ましい。
　【００９６】
　ポリアミドはアミド結合をもつ高分子化合物のことをいい、本発明ではポリアミド共重合体をも含む。ポリアミドは高強度樹脂であり、耐圧強度を満足させるために用いられる。その具体例としては、ナイロン６Ｔ、ナイロン４６、ナイロン６６、ナイロンＭＸＤ６、ナイロン６１０、ナイロン６、ナイロン１１、ナイロン１２およびナイロン６とナイロン６６の共重合体ナイロンなどがあげられる。なおナイロンはポリアミドのうち線状の合成ポリアミドのことをいい、ナイロンｍｎは炭素数ｍのジアミン（ＮＨ２（ＣＨ２）ｍＮＨ２）と炭素数ｎの２塩基酸（ＨＯＯＣ（ＣＨ２）ｎ−２ＣＯＯＨ）との重縮合物のことをいい、ナイロンｎは炭素数ｎのω−アミノ酸（Ｈ２Ｎ（ＣＨ２）ｎ−１ＣＯＯＨ）またはラクタムの重合物のことをいう。
　【００９７】
　前記ポリアミドの具体例のなかでは高融点の結晶性ポリアミドであるナイロン６Ｔ（融点３２０℃）、ナイロン４６（融点２９０℃）およびナイロン６６（融点２６０℃）が、高い熱変形温度が得られ、一層の耐熱性の向上を図り得る点から好ましい。
　【００９８】
　以下に、代表的なポリアミドの化学式を示す。
　【００９９】
　【化１】
　ポリアミド系ポリマーブレンドとはポリアミド系ポリマーと他のポリマーとのブレンド物のことである。ポリアミド系ポリマーブレンドは耐衝撃性の向上のために用いられ、それらにはポリアミドとポリオレフィンとのブレンド物、ポリアミドと熱可塑性エラストマーとのブレンド物、ポリアミドとゴムとのブレンド物などがある。
　【０１００】
　ポリアミドとしては前述のものを使用することができ、ポリアミド系ポリマーブレンドに用いられるポリアミドとしては、高融点で芳香環を有しないナイロン４６、ナイロン６６などが耐熱性および消弧性能の点から好ましい。
　【０１０１】
　該ポリマーブレンドに用いられるポリオレフィンとしては、前述のものを使用することができ、なかでもポリプロピレンが耐圧強度の点から好ましい。
　【０１０２】
　該ポリマーブレンドに用いられる熱可塑性エラストマーとしては、ポリオレフィンエラストマー、ポリアミドエラストマー、ポリエステルエラストマーなどがあるが、なかでもポリオレフィンエラストマーが耐圧強度の点から好ましい。
　【０１０３】
　該ポリマーブレンドに用いられるゴムとしては、ブタジエンゴム、エチレン−プロピレンゴム、アクリル酸ゴムなどがあるが、なかでもエチレン−プロピレンゴムが耐圧強度の点から好ましい。
　【０１０４】
　前記ブレンド比率は、ポリアミド１００部（重量部、以下同様）に対して、耐熱性および耐圧強度の点からポリオレフィン、熱可塑性エラストマーおよびゴムのいづれの場合も１〜１５部、さらには５〜１０部が好ましい。
　【０１０５】
　ポリアセタールはアークによってポリアセタールから発生するガスによって消弧性能を向上させるために用いられる。その具体例としては、ポリオキシメチレンのホモポリマー、コポリマーがあげられる。
　【０１０６】
　ポリアセタール系ポリマーブレンドは、ブレンド物中のポリアセタール部分が前記のごとくアークによってポリアセタールから発生するガスによって消弧性能を向上させ、またブレンド物中のポリアセタール以外の熱可塑性樹脂によってポリアセタール以上の耐熱性をもたせるために用いられるものである。
　【０１０７】
　ポリアセタールは前記の記載内容と同じ内容であり、該ポリマーブレンドに用いられるポリマーとしては、ポリアセタールとは非相溶性でポリアセタール以上の融点、好ましくは２３０℃以下の融点を有する熱可塑性樹脂が、耐熱性の向上という点から好ましい。ポリアセタールと非相溶性であるとは、ポリアセタールとポリマーブレンドの相手の素材のそれぞれのガラス転移温度において弾性率の著しい変化および損失正接のピークが各々みられることをいう。なお、ポリアセタールの融点は、ホモポリマーで１７８℃、コポリマーで１６７℃である。
　【０１０８】
　該熱可塑性樹脂の具体例としては、ナイロン６、ポリブチレンテレフタレートなどがあげられる。それらのなかではナイロン６がその化学構造式中に芳香環を有していないことから、アークによる表面炭化が少なく、一層の消弧性能の向上を図ることができる点から好ましい。
　【０１０９】
　前記ブレンド比率は、ポリアセタール１００部に対して、耐熱性の点から１００〜４００部、さらには２００〜３００部が好ましい。
　【０１１０】
　前記マトリクス樹脂は、前記の樹脂を主成分とするものであり、前記充填材以外の副成分としては、難燃剤などの成分を含有する場合がある。難燃剤としては、芳香環を含まないリン系難燃剤や無機系難燃剤が好ましい。
　【０１１１】
　本発明の消弧用絶縁材料組成物（Ｉ）は、前記のごとくマトリクス樹脂中に、前記特定の充填材および副成分を含有している。前記特定の充填材は、消弧用絶縁材料組成物（Ｉ）の総重量に対して１０〜５５％、さらには３０〜４０％含有されることが好ましい。含有量が１０％よりも少ない場合には、耐アーク消耗性、耐圧強度などが不充分となる傾向があり、５５％をこえる場合には、消弧性能が不充分となる傾向がある。
　【０１１２】
　前記充填材を１０〜５５％含有する消弧用絶縁材料組成物（Ｉ）は、主として低い電流値（１００Ａ程度）の回路遮断器に使用される。
　【０１１３】
　なお、含有量が１０％より少ない場合でも、後述するように、他のものと積層することにより、積層品として耐アーク消耗性、耐圧強度などを改善することができる。積層品とした場合には、主として高い電流値（２００Ａ程度以上）の回路遮断器に使用される。
　【０１１４】
　なお、マトリクス樹脂が、ナイロン６Ｔの場合には前記特定の充填材は１０〜５５％、さらには４０〜５５％含有されることが一層の耐アーク消耗性と耐圧強度の向上という点から好ましい。
　【０１１５】
　また、ナイロン４６またはナイロン６６の場合には、前記特定の充填材は１０〜５５％、さらには３０〜４０％含有されることが一層の消弧性能の向上と耐アーク消耗性、耐圧強度の向上という点から好ましい。
　【０１１６】
　本発明の消弧用絶縁材料組成物（Ｉ）にはさらに熱分解によってＨ２Ｏ、Ｏ２、Ｏ（原子状酸素）を発生させる物質（以下、遊離炭素抑制剤という）を含有させることが、遊離炭素の発生を抑制し、消弧性能の向上を図る点から好ましい。
　【０１１７】
　前記熱分解によってＨ２Ｏ、Ｏ２、Ｏ（原子状酸素）を発生させる物質であることを確認するためには、たとえばチッ素中で加熱分解させ、分解ガスをガス検知管を通過させ、その濃度を測定するなどの方法により行なうことができる。
　【０１１８】
　前記遊離炭素抑制剤の具体例としては、水酸化アルミニウム、水酸化マグネシウム、四酸化アンチモン、五酸化アンチモンが、遊離炭素の発生抑制効果の点から好ましい。水酸化アルミニウムまたは水酸化マグネシウムの場合には前記分解によって発生するＨ２Ｏが、四酸化アンチモンまたは五酸化アンチモンの場合には前記分解によって発生するＯ２、Ｏが、電極材などから発生する金属または消弧用材料から発生する遊離炭素と反応して酸化金属、一酸化炭素または二酸化炭素などを形成し、絶縁不良を抑制することができる。
　【０１１９】
　前記遊離炭素抑制剤の消弧用絶縁材料組成物（Ｉ）中の含有量は、２０％以下であることが好ましい。含有量が２０％をこえる場合には、とくにナイロンと水酸化マグネシウムの組み合わせにおいて耐圧強度が低下する傾向がある。
　【０１２０】
　前記遊離炭素抑制剤をさらに含有させる場合の本発明の消弧用絶縁材料組成物（Ｉ）の構成は、前記遊離炭素抑制剤がさらに含有されること以外にはとくに前記の消弧用絶縁材料組成物（Ｉ）と変わることはない。
　【０１２１】
　前記消弧用絶縁材料組成物（Ｉ）の製法としては、前記充填材、副成分などをマトリクス樹脂中に混合し得る限り、とくに限定はないが、通常は押出混合法、ロール混合法などの方法により行なわれ、ペレット状、シート状、その他の形状のものが得られる。
　【０１２２】
　以下に前記本発明の消弧用絶縁材料組成物（Ｉ）のなかでも総合的に好ましいものをあげる。周期表１Ａ族の金属の化合物の合計含有量が１％以下であるＥガラスからなるガラス繊維３０〜５０％を含有するナイロン４６、ナイロン６６またはナイロン６Ｔを主成分とするマトリクス樹脂からなるものが、耐熱性、耐アーク消耗性、耐圧強度、経済性の点から好ましい。
　【０１２３】
　また周期表１Ａ族の金属の化合物の合計含有量が１％以下であるホウ酸アルミニウムウィスカまたはケイ酸アルミニウム繊維３０〜４０％を含有するナイロン４６、ナイロン６６を主成分とするマトリクス樹脂からなるものが、耐熱性、消弧性能の点から好ましい。
　【０１２４】
　また周期表１Ａ族の金属の化合物の合計含有量が１％以下である含水珪酸マグネシウムまたは珪灰石３０〜４０％を含有するナイロン４６、ナイロン６６を主成分とするマトリクス樹脂からなるものが、耐熱性、消弧性能の点から好ましい。
　【０１２５】
　前記総合的に好ましい消弧用絶縁材料組成物のそれぞれに、さらに水酸化マグネシウム５〜２０％を含有させた消弧用絶縁材料組成物が、さらに遊離炭素の発生抑制効果にすぐれ、絶縁不良を抑制する点から好ましい。
　【０１２６】
　つぎに本発明の消弧用絶縁材料組成物（ＩＩ）について説明する。
　【０１２７】
　該組成物は、ポリアセタールとは非相溶性で、ポリアセタール以上の融点を有する熱可塑性樹脂と、ポリアセタールとの組み合わせからなるポリアセタール系ポリマーブレンドが主成分である消弧用絶縁材料組成物である。該材料組成物は、ブレンド物中のポリアセタール部分がアークによってポリアセタールから発生するガスによって消弧性能を向上させ、またブレンド物中のポリアセタール以外の熱可塑性樹脂によってポリアセタール以上の耐熱性をもたせることができるものである。
　【０１２８】
　ポリアセタール、ポリアセタールとは非相溶性でポリアセタール以上の融点を有する熱可塑性樹脂およびブレンド比率さらには副成分の種類、その配合量、消弧用絶縁材料組成物の形状および製造法などの説明は、消弧用絶縁材料組成物（Ｉ）に記載した内容と同じであるので、省略する。
　【０１２９】
　本発明の消弧用絶縁材料組成物（ＩＩ）にも、さらに前記遊離炭素抑制剤を含有させることができ、そのばあい遊離炭素の発生を抑制し、消弧性能の向上を図ることができる。
　【０１３０】
　遊離炭素抑制剤の具体例、好ましい具体例、含有量その他の事項については前記消弧用絶縁材料組成物（Ｉ）での記載内容と同じであるので、省略する。
　【０１３１】
　前記消弧用絶縁材料組成物（ＩＩ）のなかでも総合的に好ましいものとしては、ナイロン６の１００部とポリアセタール１００〜２５部とのポリマーブレンドを主成分とする絶縁材料組成物が消弧性能、耐熱性などの点から好ましい。また、その絶縁材料に、さらに水酸化マグネシウムまたは水酸化アルミニウム５〜２０％を含有させた消弧用絶縁材料組成物が、さらに遊離炭素の発生抑制効果にすぐれ、絶縁不良を抑制する点から好ましい。
　【０１３２】
　つぎに本発明の消弧用絶縁材料組成物（ＩＩＩ）について説明する。それは、熱分解によってＨ２Ｏ、Ｏ２、Ｏ（原子状酸素）を発生させる物質を含有し、マトリクス樹脂の主成分がナイロン６Ｔ、ナイロン４６およびナイロン６６からなる群から選択された１種である消弧用絶縁材料組成物である。該材料組成物は、熱分解によってＨ２Ｏ、Ｏ２、Ｏ（原子状酸素）を発生し、これらは遊離炭素の発生を抑制するため、消弧性能の向上を図ることができる。
　【０１３３】
　遊離炭素抑制剤およびナイロン６Ｔ、ナイロン４６、ナイロン６６などについての内容は、前記消弧用絶縁材料組成物（Ｉ）に記載した内容と同じであるので記載を省略する。
　【０１３４】
　遊離炭素抑制剤としては、水酸化マグネシウム、四酸化アンチモンまたは五酸化アンチモンが樹脂への添加の容易性の点から好ましい。
　【０１３５】
　前記遊離炭素抑制剤の消弧用絶縁材料組成物（ＩＩＩ）中の含有量は、５〜２０％であることが好ましい。含有量が５％よりも少ない場合には、遊離炭素の発生抑制効果が不充分となる傾向があり、２０％をこえる場合には耐圧強度が低下する傾向がある。
　【０１３６】
　前記消弧用絶縁材料組成物（ＩＩＩ）の製造法、形状などは絶縁材料組成物（Ｉ）と同じ内容なので記載を省略する。
　【０１３７】
　本発明の消弧用絶縁材料組成物（Ｉ）、（ＩＩ）および（ＩＩＩ）は、特定の形状に成形された成形体にすることができる。該成形体としては、たとえば消弧装置においてアークを発生する接点部の接触面以外を被覆する絶縁物（１）および（または）開閉時の接点の軌跡を含む平面の両側または接点部の周囲に配置された絶縁物（２）などに用いられるものがあげられる。成形体の形状、構造、寸法（厚さ）としては、消弧装置の遮断方式などにより異なるが、たとえば図５〜７に示すものがあげられる。
　【０１３８】
　前記成形体の製法としては、たとえば射出成形法、加熱プレス法などにより行なわれ、量産性の点から好ましくは射出成形法が用いられる。
　【０１３９】
　つぎに、本発明の消弧用絶縁材料成形体（Ｉ）について説明する。
　【０１４０】
　すなわち、周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材を２０％以下含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層、または非強化のポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層が、ガラス繊維、無機鉱物またはセラミック繊維からなる群から選択された１種以上の充填材を２０〜６５％含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる層に積層されてなる消弧用絶縁材料成形体である。
　【０１４１】
　本発明では、消弧用絶縁材料を２層にすることによって、絶縁材料組成物（Ｉ）〜（ＩＩＩ）の単層で絶縁物（２）を構成するばあいにくらべて消弧性能にすぐれた被アーク層と、耐圧強度、耐アーク消耗性および耐熱性にすぐれた、被アーク層が積層される層（以下、ベース層ともいう）を有することができる利点がある。
　【０１４２】
　被アーク層は消弧性能の向上の役割を果たすものである。充填材を含有する被アーク層（以下、被アーク層Ａともいう）を構成する前記特定の充填材の使用目的、周期表１Ａ族の金属の化合物および該化合物の含有量についての内容、ガラス繊維・無機鉱物・セラミック繊維のそれぞれの使用目的、内容、好ましい化合物などは、前記消弧用絶縁材料組成物（Ｉ）について記載した内容と同じであるから、ここでは省略する。
　【０１４３】
　また、前記マトリクス樹脂の使用目的、前記各ポリマーの使用目的、各ポリマーの内容および具体例、好ましい具体例とその理由、マトリクス樹脂の副成分の内容および含有量なども、消弧用絶縁材料組成物（Ｉ）について記載した内容と同じであるから、ここでは省略する。
　【０１４４】
　なお、マトリクス樹脂がナイロン４６またはナイロン６６の場合には、これら熱可塑性樹脂の化学構造式中には芳香環を有していないことから、アークによる表面炭化が少なく、一層の消弧性能の向上を図ることができる。
　【０１４５】
　被アーク層Ａは、前記マトリクス樹脂中に前記特定の充填材を２０％以下含有する。該含有量が２０％以下の場合には、電流値の大きい消弧装置の遮断でも消弧性能を満足できる。前記含有量は、耐アーク消耗性と消弧性能の点から５〜２０％が好ましい。
　【０１４６】
　本発明の消弧用絶縁材料成形体（Ｉ）を構成する被アーク層の他の態様としては、前記充填材を含有しない、すなわち非強化のマトリクス樹脂を用いる被アーク層Ｂがある。
　【０１４７】
　被アーク層Ｂを構成する前記マトリクス樹脂の使用目的、前記各熱可塑性樹脂の使用目的、各熱可塑性樹脂の内容および具体例、好ましい具体例とその理由、マトリクス樹脂の副成分の内容および含有量などは、前記被アーク層Ａについて記載した内容と同じであるからここでは省略する。
　【０１４８】
　被アーク層Ｂは被アーク層Ａに較べて、消弧装置の遮断電流が大きくなるにつれて、消弧性能の点から被アーク層Ｂが好ましい。
　【０１４９】
　つぎに、ベース層の説明を行なう。ベース層は耐アーク消耗性、耐圧強度の向上の役割を果たすものである。
　【０１５０】
　ベース層に含有されるガラス繊維、無機鉱物またはセラミック繊維は、耐アーク消耗性、耐圧強度の向上のために用いられる。ベース層において、前記充填材中の周期表１Ａ族の金属の化合物の合計含有量については、とくに限定はされない。それはアークに接しにくい位置におかれるため、消弧性能の向上はとくに要求されないからである。しかし、ガラス繊維などの前記充填材の場合にも、前記化合物の合計含有量が１％以下であるのが、消弧装置の安全性の点から好ましい。
　【０１５１】
　ベース層に含有されるガラス繊維、無機鉱物またはセラミック繊維のその他の記載、すなわち、それぞれの使用目的、内容、好ましい化合物および前記マトリクス樹脂の使用目的、前記各ポリマーの使用目的、各ポリマーの内容および具体例、好ましい具体例とその理由、マトリクス樹脂の副成分の内容および含有量などは、消弧用絶縁材料組成物（Ｉ）について記載した内容と同じであるから、ここでは省略する。ただし、ベース層中にはクレー、カオリン、マイカなど周期表１Ａ族の金属の化合物の合計含有量が１％をこえる充填材であっても好ましく用いることができる。
　【０１５２】
　なお、ベース層のマトリクス樹脂がナイロン４６またはナイロン６６の場合には、消弧装置の安全性の点から好ましい。
　【０１５３】
　また、ベース層は前記被アーク層と積層されるために、接着性などの点から同じ種類の樹脂であることが好ましい。
　【０１５４】
　ベース層は、前記充填材を２０〜６５％含有する。含有量が２０％より少ない場合には、耐アーク消耗性、耐圧強度が不充分となる傾向となり、６５％をこえる場合には成形性が低下する傾向となる。前記含有量は、耐アーク消耗性、耐圧強度、成形性の点から、３５〜５０％が好ましい。
　【０１５５】
　本発明の消弧用絶縁材料成形体（Ｉ）は前記のごとく被アーク層とベース層が積層されてなるものであるが、その形状、構造、寸法としては、消弧装置の遮断方式によるが、たとえば図８〜図１０に示すものがあげられる。
　【０１５６】
　前記成形体の製法としては、量産性などの点から射出成形法のうちとくに二色成形法が好ましい。
　【０１５７】
　つぎに、同じく２層となる本発明の消弧用絶縁材料成形体（ＩＩ）について説明する。
　【０１５８】
　すなわち、周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材を２０％以下含有し、マトリクス樹脂がポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層、または非強化のポリオレフィン、ポリオレフィン系共重合体、ポリアミド、ポリアミド系ポリマーブレンド、ポリアセタールおよびポリアセタール系ポリマーブレンドからなる群から選択された１種が主成分である消弧用絶縁材料組成物からなる被アーク層が、ガラス繊維、無機鉱物またはセラミック繊維からなる群から選択された１種以上の充填材を２０〜６５％含有し、マトリクス樹脂が熱可塑性樹脂または熱硬化性樹脂が主成分である消弧用絶縁材料組成物からなる層に積層されてなる消弧用絶縁材料成形体である。
　【０１５９】
　消弧用絶縁材料成形体（ＩＩ）は、前記消弧用絶縁材料成形体（Ｉ）のうち、ベース層を構成するマトリクス樹脂が熱可塑性樹脂または熱硬化性樹脂が主成分である消弧用絶縁材料組成物からなる層になった点が消弧用絶縁材料成形体（Ｉ）とは異なっている。したがって、消弧用絶縁材料成形体（ＩＩ）は、消弧用絶縁材料成形体（Ｉ）にくらべてさらに耐アーク消耗性、耐圧強度が向上するという特徴を有している。
　【０１６０】
　熱可塑性樹脂または熱硬化性樹脂は耐アーク消耗性、耐圧強度の向上のために用いられるものである。該樹脂の具体例としては、ナイロン６Ｔ、ナイロンＭＸＤ、ポリエチレンテレフタレート、ポリブチレンテレフタレート、変性ポリフェニレンオキサイド、ポリフェニレンサルファイド、ポリサルフォン、ポリエーテルサルフォン、ポリエーテルケトンなどがあげられる。これらは１種または２種以上用いることができる。これらの中でもナイロン６Ｔ、ナイロンＭＸＤ、ポリエチレンテレフタレートまたはポリブチレンテレフタレートが成形性、経済性の点から好ましい。
　【０１６１】
　前記消弧用絶縁材料成形体（ＩＩ）を構成する充填材を含有する被アーク層Ａ、充填材を含有しない被アーク層Ｂ、ベース層の素材や形状・構造および該絶縁材料成形体（ＩＩ）の形状や製法などの内容については、前記消弧用絶縁材料成形体（Ｉ）についての記載と同じであるから、ここでは省略する。
　【０１６２】
　本発明の消弧用絶縁材料成形体（Ｉ）または（ＩＩ）には、さらに前記遊離炭素抑制剤を含有させることが、遊離炭素の発生を抑制し、消弧性能の向上を図る点から好ましい。
　【０１６３】
　遊離炭素抑制剤の具体例、好ましい具体例などは、前記消弧用絶縁材料組成物（Ｉ）についての記載と同じであるから、ここでは省略する。
　【０１６４】
　また、遊離炭素抑制剤は前記被アーク層に含有させることが遊離炭素がアークに触れて発生することから、必要である。この場合、遊離炭素抑制剤としては水酸化アルミニウム、水酸化マグネシウム、四酸化アンチモンまたは五酸化アンチモンなどがあるが、これらのなかでも水酸化マグネシウムが添加の容易性の点から好ましい。
　【０１６５】
　前記遊離炭素抑制剤の前記被アーク層Ａ中の含有量および前記被アーク層Ｂ中の含有量は、それぞれ２０％以下であることが好ましい。含有量が２０％をこえる場合には、とくにナイロンと水酸化マグネシウムとの組み合わせにおいて耐圧強度が低下する傾向がある。
　【０１６６】
　以下に前記本発明の消弧用絶縁材料成形体（Ｉ）および（ＩＩ）のなかでも総合的に好ましいものをあげる。被アーク層が、周期表１Ａ族の金属の化合物の合計含有量が１％以下であるホウ酸アルミニウムウィスカまたはケイ酸アルミニウム繊維５〜１０％を含有するナイロン４６またはナイロン６６を主成分とするマトリクス樹脂からなり、ベース層が、ホウ酸アルミニウムウィスカまたはケイ酸アルミニウム繊維３５〜５０％を含有するナイロン４６またはナイロン６６を主成分とするマトリクス樹脂からなるものが、耐熱性、消弧性能、耐アーク消耗性、耐圧強度の点から好ましい。
　【０１６７】
　また被アーク層が、周期表１Ａ族の金属の化合物の合計含有量が１％以下であるホウ酸アルミニウムウィスカまたはケイ酸アルミニウム繊維５〜１０％を含有するナイロン４６またはナイロン６６を主成分とするマトリクス樹脂からなり、ベース層が、周期表１Ａ族の金属の化合物の合計含有量が１％以下であるＥガラスからなるガラス繊維３５〜５０％を含有するナイロン４６またはナイロン６６を主成分とするマトリクス樹脂からなるものが、耐熱性、消弧性能、耐アーク消耗性、耐圧強度の点から好ましい。
　【０１６８】
　また被アーク層が、周期表１Ａ族の金属の化合物の合計含有量が１％以下であるホウ酸アルミニウムウィスカまたはケイ酸アルミニウム繊維５〜１０％を含有するナイロン４６またはナイロン６６を主成分とするマトリクス樹脂からなり、ベース層が、周期表１Ａ族の金属の化合物の合計含有量が１％以下であるＥガラスからなるガラス繊維３５〜５０％を含有するナイロンＭＸＤ、ナイロン６Ｔ、ポリエチレンテレフタレートまたはポリブチレンテレフタレートを主成分とするマトリクス樹脂からなるものが、消弧性能、耐アーク消耗性、耐圧強度の点から好ましい。
　【０１６９】
　また、被アーク層が、非強化のナイロン４６またはナイロン６６を主成分とするマトリクス樹脂からなり、ベース層が、ホウ酸アルミニウムウィスカまたはケイ酸アルミニウム繊維３５〜５０％を含有するナイロン４６またはナイロン６６を主成分とするマトリクス樹脂からなるものが、耐熱性、消弧性能、耐アーク消耗性、耐圧強度の点から好ましい。
　【０１７０】
　前記、総合的に好ましい消弧用絶縁材料成形体（Ｉ）または（ＩＩ）のそれぞれの被アーク層中に、さらに水酸化マグネシウム５〜２０％を含有させた消弧用絶縁材料成形体が、さらに遊離炭素の発生抑制効果にすぐれ、絶縁不良を抑制する点から好ましい。
　【０１７１】
　つぎに、本発明の消弧装置について説明する。
　【０１７２】
　本発明の消弧装置は、前記消弧用絶縁材料組成物（Ｉ）〜（ＩＩＩ）および（または）前記消弧用絶縁材料成形体のいずれかを用いたことを特徴とする消弧装置である。
　【０１７３】
　本発明の消弧装置には、たとえばアークを発生する接点部の接触面以外を被覆する絶縁物（１）を有する消弧装置において、前記絶縁物（１）が請求項１〜１８のいずれかに記載の消弧用絶縁材料組成物であることを特徴とする消弧装置（Ｉ）、開閉時の接点の軌跡を含む平面の両側または接点部の周囲に配置された絶縁物（２）を有する消弧装置において、前記絶縁物（２）が請求項１〜２７のいずれかに記載の消弧用絶縁材料組成物または消弧用絶縁材料成形体であることを特徴とする消弧装置（ＩＩ）およびアークを発生する接点部の接触面以外を被覆する絶縁物（１）および開閉時の接点の軌跡を含む平面の両側または接点部の周囲に配置された絶縁物（２）を有する消弧装置において、前記絶縁物（１）が請求項１〜１８のいずれかに記載の消弧用絶縁材料組成物からなり、前記絶縁部（２）が請求項１〜２７のいずれかに記載の消弧用絶縁材料組成物または消弧用絶縁材料成形体からなることを特徴とする消弧装置（ＩＩＩ）などがある。
　【０１７４】
　前記消弧装置のなかでも、消弧装置（ＩＩ）または（ＩＩＩ）において開閉時の接点の軌跡を含む平面の両側または接点部の周囲に配置された絶縁物（２）が、開閉時の接点の軌跡を含む平面の両側および該両側のアークの曲がる方向の一端どうしを連結するようにＵ字型に配置されたもの（たとえば図３、図４および図６〜１０）であることが、本発明の効果を好適に達成する観点から好ましい。
　【０１７５】
　以下に、本発明の消弧装置および本発明の消弧用絶縁材料組成物、消弧用絶縁材料成形体の使用態様について、図面とともに詳細に説明する。
　【０１７６】
　図１は本発明の消弧用絶縁材料組成物を使用した一例としての、および本発明の消弧装置（ＩＩＩ）の閉成状態を示す側面説明図、図２は前記消弧装置（ＩＩＩ）の開成状態を示す側面説明図、図３は前記消弧装置（ＩＩＩ）の閉成状態を示す平面説明図である。
　【０１７７】
　図１、図２および図３において、可動中心７を支点として開閉する可動接触子３の開動側に可動接点４が設けられ、固定接触子６の一端の可動接点４と対応する位置に固定接点５が設けられ、可動接点４および固定接点５の周囲を被覆するように厚さＴ１の絶縁物（１）１と可動接点４および固定接点５を囲む厚さＴ２、幅Ｗの絶縁物（２）２が設けられている。
　【０１７８】
　可動接触子３の寸法は、たとえば３ｍｍ幅×５ｍｍ厚×２５ｍｍ長であり、可動接点４の寸法は、たとえば３ｍｍ平方×２ｍｍ厚であり、絶縁物（１）の寸法は、たとえばＴ１が０．８〜１．０ｍｍで、接点を含む面が５ｍｍ平方（３ｍｍ平方の接点が含まれる）で、前記５ｍｍ平方と垂直方向の長さが５．８〜６．０ｍｍであり、固定接触子６の寸法は、たとえば３ｍｍ幅×５ｍｍ厚×２５ｍｍ長であり、固定接点の寸法は、３ｍｍ平方×２ｍｍ厚である。
　【０１７９】
　絶縁物（２）の寸法は、Ｔ２が０．８〜１．２ｍｍ、Ｗが８〜１２ｍｍ、高さが１０〜１５ｍｍ、好ましくはＴ２が０．８〜１．０ｍｍ、Ｗが８〜１０ｍｍであり、２層になっている場合には、Ｔ２が１．５〜２．０ｍｍ、被アーク層の厚さが０．５〜１．０ｍｍ、Ｗが８〜１５ｍｍ、高さが１０〜１５ｍｍである。
　【０１８０】
　固定接点の先端部と絶縁物（２）との間隔Ｎ１は、２〜８ｍｍ、好ましくは３〜５ｍｍである。固定接点の側面部と絶縁物（２）との間隔Ｎ２は２〜５ｍｍ、好ましくは３〜４ｍｍである。
　【０１８１】
　図４に本発明の消弧装置（ＩＩＩ）のうち絶縁物（２）が２層になっているばあいの閉成状態を示す平面説明図を示す。
　【０１８２】
　図１５に従来の消弧装置の閉成状態を示す平面説明図を示す。
　【０１８３】
　図３、図４、図１５からもわかるように、本発明の消弧装置においては、固定接点の先端部と絶縁物（２）との間隔Ｎ１および固定接点の側面部と絶縁物（２）との間隔Ｎ２は、従来の消弧装置よりも接近させることができることがわかる。
　【０１８４】
　前記のように、消弧装置の小型化が可能になったのは、絶縁物（１）および（２）に用いられる消弧用絶縁材料組成物または消弧用絶縁材料成形体の性能が大巾に向上したためである。
　【０１８５】
　消弧装置（ＩＩＩ）においては、前記絶縁物（１）が請求項１〜１８のいずれかに記載の消弧用絶縁材料組成物であり、それらの内容はすでに記載したものと同じであるからここでは省略する。前記消弧用絶縁材料組成物のなかでも請求項８または９に係るもの、たとえばポリアミドがナイロン６Ｔからなり、周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材の含有量が１０〜５５％好ましくは４０〜５５％である請求項１、２、３または６記載の消弧用絶縁材料組成物が耐熱性、耐アーク消耗性、耐圧強度、消弧性能の点から好ましい。
　【０１８６】
　また前記絶縁部（２）が請求項１〜２７のいずれかに記載の消弧用絶縁材料組成物または消弧用絶縁材料成形体であり、それらの内容はすでに記載したものと同じであるからここでは省略する。前記消弧用絶縁材料組成物のなかでも請求項１０または１１に係るもの、たとえばポリアミドがナイロン４６またはナイロン６６からなり、周期表１Ａ族の金属の化合物の合計含有量が１％以下であるガラス繊維、周期表１Ａ族の金属の化合物の合計含有量が１％以下である無機鉱物および周期表１Ａ族の金属の化合物の合計含有量が１％以下であるセラミック繊維からなる群から選択された１種以上の充填材の含有量が１０〜５５％、好ましくは３０〜４０％である請求項１、２、３または６記載の消弧用絶縁材料組成物が消弧性能、耐圧強度、耐熱性、耐アーク消耗性の点から好ましい。
　【０１８７】
　また、請求項２２〜２４の消弧用絶縁材料成形体、たとえば周期表１Ａ族の金属の化合物の合計含有量が１％以下であるガラス繊維、周期表１Ａ族の金属の化合物の合計含有量が１％以下である炭酸カルシウム、珪灰石または含水珪酸マグネシウムおよび周期表１Ａ族の金属の化合物の合計含有量が１％以下であるケイ酸アルミニウム繊維、ホウ酸アルミニウムウィスカまたはアルミナウイスカからなる群から選択された１種以上の充填材を２０％以下含有し、マトリクス樹脂がナイロン４６またはナイロン６６などのポリアミドが主成分である消弧用絶縁材料組成物からなる被アーク層、または非強化のナイロン４６またはナイロン６６などのポリアミドが主成分である消弧用絶縁材料組成物からなる被アーク層が、周期表１Ａ族の金属の化合物の合計含有量が１％以下であるガラス繊維、炭酸カルシウム、珪灰石または含水珪酸マグネシウムまたはケイ酸アルミニウム繊維、ホウ酸アルミニウムウィスカまたはアルミナウイスカからなる群から選択された１種以上の充填材を２０〜６５％含有し、マトリクス樹脂がポリオレフィン、ポリオレフィン系共重合体、ナイロン４６またはナイロン６６などのポリアミド、ポリアミド系ポリマーブレンド、ポリアセタール、ポリアセタール系ポリマーブレンドおよびナイロン６Ｔ、ナイロンＭＸＤ６、ポリエチレンテレフタレートまたはポリブチレンテレフタレートなどの熱可塑性樹脂または熱硬化性樹脂からなる群から選択された１種が主成分である消弧用絶縁材料組成物からなる層に積層されてなる消弧用絶縁材料成形体が消弧性能、耐圧強度、耐アーク消耗性の点から好ましい。
　【０１８８】
　消弧装置のその他の態様としては、図１１に示すように絶縁物（１）のみの消弧装置（Ｉ）の場合や図１２、１３に示すように絶縁物（２）のみの消弧装置（ＩＩ）の場合がある。
　【０１８９】
　以下に具体的な実施例にもとづいて、さらに詳しく本発明について説明する。なお、実施例中においては、下記に示す遮断試験、短絡試験および耐久試験を行なった。
（遮断試験）
　前記構成の消弧装置を含む回路遮断器に閉成状態で定格電流の６倍の電流（たとえば１００Ａ用回路遮断器の場合は６００Ａ）を通電し、可動接点４と固定接点５とを接点開離距離Ｌ（可動接点４と固定接点５との距離）１５〜２５ｍｍで開離させ、アーク電流を発生させ、アーク電流の遮断を規定回数成功させることをもって合格とする試験。
（短絡試験）
　閉成状態において、１０〜１００ｋＡの過剰電流を通電して可動接触子を開離させ、アーク電流を発生させ、このアーク電流の遮断の成功と破損がないことをもって合格とする試験。
（耐久試験）
　閉成状態において、通常電流（たとえば１００Ａ用回路遮断器のばあいは１００Ａ）を通電し、この状態から可動接触子を機械的に開離させて、アーク電流を発生させ、アーク電流の遮断を規定回数成功し、消弧用絶縁材料の耐アーク消耗性（具体的には穴があかないこと）をもって合格とする試験。
実施例１〜１０
　表１記載の消弧用絶縁材料組成物を絶縁物（１）および絶縁物（２）に用いて前記図１〜図３で示した消弧装置を作製した。そして前記遮断試験、短絡試験および耐久試験を行なった。なお、絶縁物（１）および絶縁物（２）の厚さＴ１、Ｔ２はいずれも１ｍｍ、絶縁物２の幅Ｗは１０ｍｍ、可動および固定接点の接触部は３×３ｍｍとした。
　【０１９０】
　なお、絶縁材料組成物中の充填材の含有量は、絶縁物（１）は４０％、絶縁物（２）は３０％とした。
　【０１９１】
　試験条件としては、遮断試験が３相７２０Ｖ／６００Ａ、短絡試験が３相４６０Ｖ／５０ｋＡ、耐久試験が３相５５０Ｖ／１００Ａとした。
　【０１９２】
　なお、表中のマトリクス樹脂および充填材の詳細を以下に記載する。
ＰＡ６Ｔ：ナイロン６Ｔ、三井石油化学工業（株）製アーレン
ＰＡ６６：ナイロン６６、三菱化成（株）製ノバミッド
ＰＡ４６：ナイロン４６、ユニチカ（株）製ユニチカナイロン４６
ＰＢＴ：ポリブチレンテレフタレート、三菱化成（株）ノバドゥール
メラミン：メラミン樹脂、富士化成（株）製Ｕ−ＣＯＮ
ＧＦ−Ａ：Ｅガラス（酸化ナトリウム、酸化カリウムなどの周期表１Ａ族の金属の化合物の合計量が０．６％）からなるガラス繊維。直径１０μｍ、平均長３ｍｍ、日本板硝子（株）製マイクログラス
ＣａＣＯ３：粒径（平均）１．８μｍ、日本タルク（株）製
３ＭｇＯ・４ＳｉＯ２・Ｈ２Ｏ：左記組成式のものを主成分とするタルク、粒径（平均）５μｍ、日本タルク（株）製
３ＭｇＯ・２ＳｉＯ２・２Ｈ２Ｏ：左記組成式のものを主成分とするクリソタイル、粒径（平均）３．５μｍ、日本タルク（株）製
５ＭｇＯ・３ＳｉＯ２・３Ｈ２Ｏ：左記組成式のものを主成分とするアストン、平均径１μｍ、平均長１０μｍ、日本タルク（株）製
珪灰石：ＣａＯ・ＳｉＯ２、純度９７．４％、アスペクト比２０、平均径５μｍ、キンセイマテック（株）製
ケイ酸アルミ：ケイ酸アルミニウム繊維、平均径５μｍ、平均長５０μｍ
ホウ酸アルミ：ホウ酸アルミニウムウィスカ、平均径１μｍ、平均長２０μｍ
アルミナ：アルミナウィスカ、平均径１μｍ、平均長１０μｍ
無機材料：リン酸アルミニウム２０％、アルミナ２５％、ジルコニア３０％、水酸化アルミニウム１０％および珪灰石１５％
　なお、前記充填材は、すべて周期表１Ａ族の金属の化合物の合計含有量が１％以下であった。
　【０１９３】
　【表１】
　表１から明らかなように、比較例１（絶縁物（１）、（２）ともに、有機のマトリクス樹脂を用いずに無機材料のみ使用）および２では消弧性能が不充分、比較例３では耐圧強度が不充分であるのに対して、実施例１〜１０では、遮断試験で３０回の成功回数をクリアし、短絡試験での遮断および破損にも問題なく、耐久試験も６０００回をクリアし、合格であった。
実施例１１〜１６
　表２に記載の消弧用絶縁材料組成物を用いて消弧装置を作製した。なお絶縁物（２）の幅Ｗを１０ｍｍから１２ｍｍとした以外は、実施例１〜１０で用いた消弧装置と同様の装置である。
　【０１９４】
　なお、絶縁材料組成物中の充填材の含有量は、絶縁物（１）は５０％、絶縁物（２）は４０％とした。
　【０１９５】
　試験条件は、実施例１〜１０と同条件とした。
　【０１９６】
　なお、表中のマトリクス樹脂および充填材の詳細を以下に記載する。
ＰＰ：ポリプロピレン、三菱油化（株）製三菱ポリプロ
ＥＶＯＨ：エチレン−ビニルアルコール共重合体（３０：７０）、日本合成化学工業（株）製ソアライト
ポリメチルペンテン：三井石油化学工業（株）製ＴＰＸ
　【０１９７】
　【表２】
　表２からわかるように、実施例１１〜１６では、遮断試験で３０回の成功回数をクリアし、短絡試験での遮断および破損にも問題なく、耐久試験も６０００回をクリアし、合格であった。また表２に示した以外に絶縁物（２）の無機鉱物において３ＭｇＯ・４ＳｉＯ２・Ｈ２Ｏまたは３ＭｇＯ・２ＳｉＯ２・２Ｈ２Ｏなる含水珪酸マグネシウム、またはセラミック繊維においてケイ酸アルミニウム繊維またはアルミナウィスカを用いた場合も同様の結果が得られた。また本実施例で用いたガラス繊維、無機鉱物またはセラミック繊維の含有率を絶縁物（２）３０％としたばあいも、同様の結果が得られた。
実施例１７〜２４
　表３に記載の消弧用絶縁材料組成物を用いて実施例１〜１０と同様の消弧装置を作製した。
　【０１９８】
　なお、絶縁材料組成物中の充填材の含有量は、絶縁物（１）は５０％、絶縁物（２）は３０％とした。
　【０１９９】
　試験条件は、実施例１〜１０と同条件とした。
　【０２００】
　【表３】
　表３からわかるように、実施例１７〜２４では、遮断試験で３０回の成功回数をクリアし、短絡試験での遮断および破損にも問題なく、耐久試験も６０００回をクリアし、合格であった。また表３に示した以外に絶縁物（２）の無機鉱物において３ＭｇＯ・４ＳｉＯ２・Ｈ２Ｏまたは３ＭｇＯ・２ＳｉＯ２・２Ｈ２Ｏなる含水珪酸マグネシウム、またはセラミック繊維においてケイ酸アルミニウム繊維またはアルミナウィスカを用いた場合も同様の結果が得られた。また本実施例で用いたガラス繊維、無機鉱物またはセラミック繊維の含有率が絶縁物（１）５５％、５０％、４５％、４０％、３０％、絶縁物（２）５５％、４０％、３５％、３０％、２０％、１０％などの１０％ないし５５％の場合も、同様の結果が得られた。
実施例２５〜３５
　表４に記載の消弧用絶縁材料組成物を用いて実施例１〜１０と同様の消弧装置を作製した。
　【０２０１】
　なお、絶縁材料組成物中の充填材の含有量は、絶縁物（１）は５０％、絶縁物（２）は３０％とした。
　【０２０２】
　試験条件は、実施例１〜１０と同条件とした。
　【０２０３】
　なお、表中のマトリクス樹脂および充填材の詳細を以下に記載する。
ＰＡ６６／ＰＰ：ナイロン６６　９０部、ＰＰ　１０部のブレンド物、なおナイロン６６およびＰＰは前記実施例で使用したものと同じである（以下も同様）。ＰＡ６６／ＴＰＥ：ナイロン６６　９０部、熱可塑性エラストマー（オレフィン系エラストマー、三井石油化学工業（株）製グドマー）１０部のブレンド物
ＰＡ６６／ＥＰＲ：ナイロン６６　９０部、エチレン−プロピレンゴム１０部のブレンド物
　なお、表中の実施例２９〜３５において充填材が２種類使用されており、その混合比率は重量比で１：１であった。
　【０２０４】
　【表４】
　表４からわかるように、実施例２５〜３５では、遮断試験で３０回の成功回数をクリアし、短絡試験での遮断および破損にも問題なく、耐久試験も６０００回をクリアし、合格であった。また表４に示した以外に実施例２５〜２８において絶縁物（１）および（または）（２）のガラス繊維の代わりに、無機鉱物（３ＭｇＯ・４ＳｉＯ２・Ｈ２Ｏ、３ＭｇＯ・２ＳｉＯ２・２Ｈ２Ｏまたは５ＭｇＯ・３ＳｉＯ２・３Ｈ２Ｏなる含水珪酸マグネシウムまたはＣａＯ・ＳｉＯ２なる珪灰石）またはセラミック繊維（ケイ酸アルミニウム繊維、ホウ酸アルミニウムウィスカおよびアルミナウィスカ）を用いた場合も同様の結果が得られた。また本実施例２５〜２８および前記の実施例２５〜２８に類似の実施例で用いたガラス繊維、無機鉱物またはセラミック繊維の含有率が絶縁物（１）５５％、５０％、４５％、４０％、３０％、絶縁物（２）４０％、３５％、３０％、２０％、１０％などの１０％ないし５５％の場合も、同様の結果が得られた。また実施例２９〜３５においてナイロン４６の代わりにナイロン６６、ナイロン４６およびナイロン６６のポリマーブレンド、ポリメチルペンテンを用いた場合、または絶縁物（２）の無機鉱物において３ＭｇＯ・４ＳｉＯ２・Ｈ２Ｏまたは３ＭｇＯ・２ＳｉＯ２・２Ｈ２Ｏなる含水珪酸マグネシウム、またはセラミック繊維においてケイ酸アルミニウム繊維またはアルミナウィスカを用いた場合、または前記の実施例２９〜３５およびそれらに類似の実施例で用いたガラス繊維、無機鉱物またはセラミック繊維の含有率が絶縁物（１）５５％、５０％、４５％、４０％、絶縁物（２）４０％、３５％、３０％、１０％などの１０％ないし５５％の場合も同様の結果が得られた。
実施例３６〜３８
　表５に記載の消弧用絶縁材料組成物を用いて消弧装置を作製した。なお絶縁物（２）の幅Ｗを１５ｍｍとした以外は、実施例１〜１０で用いた消弧装置と同様の装置である。
　【０２０５】
　なお、絶縁材料中の充填材の含有量は、絶縁物（１）は５０％、絶縁物（２）は４０％とした。
　【０２０６】
　試験条件は、実施例１〜１０と同条件とした。
　【０２０７】
　なお、表中のマトリクス樹脂および充填材の詳細を以下に記載する。
ＰＯＭ／ＰＡ６：ポリアセタール（ポリプラスチックス（株）製ジュラコン）３０部、ナイロン６の７０部のブレンド物
　【０２０８】
　【表５】
　表５からわかるように、実施例３６〜３８では、遮断試験で３０回の成功回数をクリアした。実施例３７および３８では、短絡試験での遮断および破損にも問題なく、耐久試験も６０００回をクリアし、合格であった。
実施例３９〜４３
　表６記載の消弧用絶縁材料組成物を絶縁物（２）の被アーク層およびベース層に用いて前記図１２、図１３で示した絶縁物（２）のみを有する消弧装置を作製した。そして前記遮断試験、短絡試験および耐久試験を行なった。なお、絶縁物（２）の厚さＴ２を２ｍｍとし、うち被アーク層が１ｍｍの２層構成とし、絶縁物２の幅Ｗは１２ｍｍとし、可動および固定接点の接触部分は４ｍｍ×４ｍｍとした。本装置は絶縁物（１）がない場合である。
　【０２０９】
　なお、絶縁材料中の充填材の含有量は、表中に記載した。
　【０２１０】
　試験状態としては、遮断試験が３相７２０Ｖ／１５００Ａ、短絡試験が３相４６０Ｖ／５０ｋＡ、耐久試験が３相５５０Ｖ／２２５Ａとした。
　【０２１１】
　【表６】
　表６からわかるように、実施例３９〜４３では、遮断試験で２０回の成功回数をクリアし、短絡試験での遮断および破損にも問題なく、耐久試験も４０００　回をクリアし、合格であった。また表６に示した以外に、被アーク層、ベース層のナイロン６６の代わりにナイロン４６を用いた場合も、同様の結果が得られた。
実施例４４〜４７
　表７に記載の消弧用絶縁材料組成物を用いて実施例３９〜４３と同様の装置を作製した。絶縁材料中の充填材の含有量は、表中に記載した。試験条件は、実施例３９〜４３と同条件とした。
　【０２１２】
　なお、表中のマトリクス樹脂および充填材の詳細を以下に記載する。
ＰＡ・ＭＸＤ６：ナイロンＭＸＤ６、三菱ガス化学（株）製レニー
ＰＥＴ：ポリエチレンテレフタレート、三菱化成（株）製ノバペット
Ｔ−ＧＦ−Ａ：Ｔガラス（酸化ナトリウムと酸化カリウムなどの周期表１Ａ族の金属の化合物の合計量が０％）からなるガラス繊維、直径１０μｍ、長さ３ｍｍ、日東紡績（株）製
　【０２１３】
　【表７】
　表７からわかるように、実施例４４〜４７では、遮断試験で２０回の成功回数をクリアし、短絡試験での遮断および破損にも問題なく、耐久試験も４０００回をクリアし、合格であった。また被アーク層のナイロン６６の代わりにナイロン４６を用いた場合も、同様の結果が得られた。
実施例４８〜５２
　表８に記載の消弧用絶縁材料組成物を用いて消弧装置を作製した。なお実施例１〜１０で用いた消弧装置と同様の装置である。
　【０２１４】
　なお、絶縁材料組成物中の充填材の含有量は、絶縁物（１）は５０％、絶縁物（２）は表中に記載した。
　【０２１５】
　試験条件は、短絡試験を３相４６０Ｖ／５０ｋＡで２回繰り返し、その後、回路遮断器の負荷側相間絶縁抵抗を測定した。
　【０２１６】
　なお、表中の充填材の詳細を以下に記載する。
Ｍｇ（ＯＨ）２：粒径０．７μｍ、協和化学（株）製キスマ５
Ａｌ（ＯＨ）３：住友化学工業（株）製
Ｓｂ２Ｏ５：日産化学（株）製
ＧＦ−Ｃ：直径１０μｍ、Ｃガラスの粉末、日本板硝子（株）製マイクロガラス
　【０２１７】
　【表８】
　なお実施例４８〜５２について、遮断試験、耐久試験、短絡試験を行なったところ、遮断試験では３０回の成功回数をクリアし、耐久試験も６０００回をクリアし合格であり、短絡試験での遮断および破損にも問題はなかった。
実施例５３〜５７および比較例５〜６
　表９記載の消弧用絶縁材料組成物を用いて図１１で示した絶縁物（１）のみを有する消弧装置を作製した。
　【０２１８】
　可動および固定接点の寸法は、接触部３×３ｍｍ（×２ｍｍ厚）、可動および固定接触子の寸法は３ｍｍ幅×５ｍｍ厚×２５ｍｍ長、絶縁物（１）の寸法は、Ｔ１＝１ｍｍで、接点を含む面が５ｍｍ平方で、該面と垂直方向の長さが６ｍｍである。
　【０２１９】
　なお、絶縁材料中の充填材の含有量は、表中に記載した。試験条件としては、遮断試験が電流／電圧＝３相６００Ａ／７２０Ｖ、接点開離距離２５ｍｍ、短絡試験が電流／電圧＝３相５０ｋＡ／４６０Ｖ、接点開離距離２５ｍｍとした。
　【０２２０】
　【表９】
　表９からわかるように、実施例では、遮断試験で３０回の成功回数をクリアし、短絡試験での遮断および破壊にも問題がなかった。
実施例５８〜６６および比較例７
　表１０記載の消弧用絶縁材料組成物を用いて図１２、図１３で示した絶縁物（２）のみを有する消弧装置を作製した。
　【０２２１】
　可動および固定接点の接触部３×３×１ｍｍ厚、可動および固定接触子３ｍｍ×５ｍｍ×２５ｍｍ、Ｔ２＝１ｍｍ、Ｗ＝１２ｍｍ。
　【０２２２】
　なお、絶縁材料中の充填材の含有量は、表中に記載した。試験条件としては、（遮断＝３相７２０Ｖ／６００Ａ、接点開離２５ｍｍ）、短絡＝３相４６０Ｖ、５０ｋＡ、接点開離２５ｍｍ、（耐久＝３相５５０Ｖ／１００Ａ、接点開離２５ｍｍ）とした。
　【０２２３】
　【表１０】
　短絡試験後に、直流抵抗計を用いて負荷側端子間の絶縁抵抗値を測定する。
　【０２２４】
　なお、以下の実施例における試験条件は下記に示す条件で行った。
　【０２２５】
　消弧装置を含む開閉器に閉成状態で定格電流の６倍の電流（１相４２０Ｖ／６００Ａまたは１相４２０Ｖ／１５００Ａ）を通電し、可動接点４と固定接点５とを接点開離距離Ｌ（可動接点４と固定接点５との距離）１５ｍｍまたは２５ｍｍで開離させ、アーク電流を発生させ、アーク電流の遮断を規定回数成功することをもって合格とする遮断試験、閉成状態において、１相２６５Ｖ／２５ＫＡの過剰の電流を流して可動接触子を開離させ、アーク電流を発生させ、このアーク電流の遮断の成功と破損がないことをもって合格とする短絡試験、または、閉成状態において、３相５５０Ｖ／１００Ａまたは３相５５０Ｖ／２２５Ａの電流を流し、この状態から可動接触子を機械的に開離（Ｌ＝２５ｍｍ）させて、アーク電流を発生させ、アーク電流の遮断を規定回路数成功し、消弧用絶縁材料の耐消耗性（具体的には穴があかないこと）をもって合格する耐久試験。
実施例６７〜７８および比較例８〜１１
　表１１に本願発明の実施例６７〜７８と比較例８〜１１とに使用した絶縁物と試験結果を示す。表１１において、絶縁物（１）および絶縁物（２）の厚さＴ１、Ｔ２を１ｍｍ、絶縁物（２）の幅Ｗを１０ｍｍとし、実施例では絶縁物（２）をナイロン４６またはナイロン６６にＥガラスからなるガラス繊維（以下ＧＦという）を３０％含有させたものとし、絶縁物（１）をナイロン６ＴにＧＦ、プラスチック補強用無機充填材である無機鉱物（ＣａＣＯ３、タルク、アストン、セピオライト、ウオラストナイト）またはセラミック繊維（ケイ酸アルミニウム、ホウ酸アルミニウムおよびアルミナ）を３０％含有させたものとした。
　【０２２６】
　比較例では、絶縁物（１）または絶縁物（２）を変性メラミン樹脂、ＰＢＴあるいは液晶ポリエステルにそれぞれのＧＦを３０％含有させたものとした。
（試験条件）
　遮断：１相４２０Ｖ／６００Ａ、開離距離Ｌ＝１５ｍｍ、耐久：３相５５０Ｖ／１００Ａ、開離距離Ｌ＝１５ｍｍ、短絡：１相２６５Ｖ／２５ｋＡ、開離距離Ｌ＝２５ｍｍ。
　【０２２７】
　【表１１】
　表１１から明らかなように、比較例８〜１１の変性メラミン樹脂、液晶ポリエステルにそれぞれのＧＦを含有させたものは変性による遮断失敗、遮断試験における遮断回数および耐久試験回数の低下があったのに対して、実施例６７〜７８のナイロン６Ｔに上記充填材を含有させたものおよびナイロン４６またはナイロン６６にＧＦを含有させたものには破壊がなく、また、遮断試験で遮断成功回数３０回をクリアし、耐久試験も６０００回をクリアし、合格であった。
　【０２２８】
　高融点のナイロン６Ｔ、ナイロン４６およびナイロン６６に上記充填材を含有させることによって、熱変形温度が上昇するとともに機械的強度が向上する。ナイロン６Ｔは３００℃をこえる融点を有し、このナイロン６Ｔに充填材として、ＧＦ、プラスチック補強用無機充填材である無機鉱物（ＣａＣＯ３、タルク、アストン、セピオライト、ウオラストナイト）またはセラミック繊維（ケイ酸アルミニウム、ホウ酸アルミニウムまたはアルミナ）の１種類を１０％以上含有させると、熱変形温度が上昇した。ナイロン６Ｔに上記充填材を１０％以上含有させたものは、絶縁物（１）に使用すると、上記熱変形温度の上昇に加えて熱分解ガスの消弧作用が効果的に働いて良好な結果をもたらすものであり、また、絶縁物（１）よりも熱的条件が緩い絶縁物（２）にも使用できるものである。
　【０２２９】
　また、ナイロン６Ｔ、ナイロン４６およびナイロン６６は、芳香環が少ないか、または無いので、炭化および遊離炭素の飛散が少なく、絶縁不良が軽減される。
　【０２３０】
　なお、上記充填材の含有量は５５％をこえると消弧性能が低下する傾向があり、使用しにくくなる。
実施例７９〜９４
　表１２に本願発明の実施例７９〜９４に使用した絶縁物と試験結果を示す。表１２において、絶縁物（１）および絶縁物（２）の厚さＴ１、Ｔ２を１ｍｍ、絶縁物（２）の幅Ｗを１２ｍｍとし、絶縁物（１）はナイロン６ＴにＧＦを３０％含有させたもの、また、絶縁物（２）はナイロン４６、ナイロン６６またはナイロン６６とポリプロピレンとのブレンド物（ナイロン６６／プロピレン＝９０／１０）にＧＦ、プラスチック補強用無機充填材である無機鉱物（アストン）、セラミック繊維（ホウ酸アルミニウム）、ＧＦとホウ酸アルミニウムとの混合体またはアストンとホウ酸アルミニウムとの混合体を１０〜５０％含有させたものを使用した。
（試験条件）
　遮断：１相４２０Ｖ／６００Ａ、開離距離Ｌ＝１５ｍｍ、耐久：３相５５０Ｖ／１００Ａ、開離距離Ｌ＝１５ｍｍ、短絡：１相２６５Ｖ／２５ｋＡ、開離距離Ｌ＝２５ｍｍ。
　【０２３１】
　【表１２】
　表１２から明らかなように、実施例では充填材としてＧＦ、プラスチック補強用無機充填材である無機鉱物（アストン）、セラミック繊維（ホウ酸アルミニウム）またはそれらの混合体を１０〜５０％含有させたものは、遮断試験で遮断成功回数３０回をクリアし、耐久試験も６０００回をクリアし、合格であった。
　【０２３２】
　ウォラストナイトおよびセピオライトは、アストンと同様、優れた機械的補強効果を有する繊維状の無機充填材であり、また、ケイ酸アルミニウムおよびアルミニウムウィスカもホウ酸アルミニウムウィスカと同様、優れた機械的補強効果を有するセラミック繊維であり、アストンの代わりにウォラストナイトまたはセピオライトを、またホウ酸アルミニウムウィスカの代わりにケイ酸アルミニウムまたはアルミニウムウィスカを使用しても同様の効果がえられた。なお、セピオライトは平均径０．１μｍ、平均長２μｍの日本タルク（株）製のものを用いた。
　【０２３３】
　高融点のナイロン４６またはナイロン６６に上記充填材単独または混合体を含有させることによって、熱変形温度が上昇するとともに機械的強度が向上する。ナイロン４６およびナイロン６６は融点がそれぞれ２９０℃および２６０℃と高融点で、上記充填材を１０％以上含有させることによって、それぞれ熱変形温度（試験方法ＡＳＴＭ−Ｄ６４８による）が２８５℃（非強化では２２０℃）および２４５℃（非強化では１００℃）に上昇し、特に３０％以上で効果が大きくなるので、３０％以上含有させるのが好ましい。なお、上記充填材の含有量は５５％が限界で、これをこえると加工性がわるくなり、使用しにくくなる。
実施例９５〜９６
　表１３に本願発明の実施例９５〜９６に使用した絶縁物と試験結果を示す。表１３において、絶縁物（１）および絶縁物（２）の厚さＴを１ｍｍ、絶縁物（２）の幅Ｗを１２ｍｍとし、絶縁物（１）はナイロン６ＴにＧＦを５０％含有させたもの、また、絶縁物（２）はナイロン６をポリアセタールにポリマーブレンド（ナイロン６／ポリアセタール＝７０／３０）したもの、さらに、ＧＦを４０％含有させたものとした。
（試験条件）
　遮断：１相４２０Ｖ／６００Ａ、開離距離Ｌ＝１５ｍｍ、耐久：３相５５０Ｖ／１００Ａ、開離距離Ｌ＝１５ｍｍ、短絡：１相２６５Ｖ／２５ｋＡ、開離距離Ｌ＝２５ｍｍ。
　【０２３４】
　【表１３】
　表１３に示すように、本実施例のものは遮断試験で遮断回数３０回をクリアし、耐久試験も３０００回、６０００回をクリアし、合格であった。
　【０２３５】
　ポリアセタールとナイロン６は非相溶性でナイロン６をポリアセタールにポリマーブレンドすることによって、絶縁物（２）は被アーク面をポリアセタールで形成することができ、アークの高熱に触れた時、ポリアセタールから消弧ガスを発生させることができる。ポリアセタールから発生した消弧ガスは消弧効果が大きくこの消弧作用によって、限流遮断性能が向上する。また、ナイロン６をポリマーブレンドすることによって熱変形温度が高くなり、小型化した消弧装置においても、アークによる圧力上昇に耐える機械的強度がえられた。
実施例９７〜１０１
　表１４に本願発明の実施例９７〜１０１に使用した絶縁物と試験結果を示す。表１４において、絶縁物（１）および絶縁物（２）の厚さＴを１ｍｍ、絶縁物（２）の幅Ｗを１２ｍｍとし、絶縁物（１）はナイロン６ＴにＧＦを５０％含有させたもの、また、絶縁物（２）はナイロン４６にＧＦを３０％含有させたもの、または、ポリアセタールにナイロン６をポリマーブレンドしたものに、水酸化マグネシウム、五酸化アンチモンまたは水酸化アルミニウムを添加したものである。
　【０２３６】
　試験条件は、実施例５８〜６２と同条件とした。
　【０２３７】
　【表１４】
　本実施例は、無添加のものと比較して負荷側相間絶縁抵抗を一桁以上大きくすることができる。
　【０２３８】
　アークの熱によって、水酸化アルミニウムはアルミナとＨ２Ｏに、水酸化マグネシウムは酸化マグネシウムとＨ２Ｏに、四酸化アンチモンは三酸化アンチモンとＯ２またはＯに、また、五酸化アンチモンは四酸化アンチモンとＯ２またはＯに分解したのち、三酸化アンチモンとＯ２またはＯに分解する。この分解によってえられたＨ２ＯまたはＯ２またはＯが、電流遮断時に接点周辺から発生する金属蒸気および絶縁物から発生する遊離炭素と反応して、金属酸化物または一酸化炭素、二酸化炭素を形成し、絶縁不良を抑制するので小型化した消弧装置に使用しても絶縁不良が発生しなくなる。
　【０２３９】
　本実施例において、ナイロン４６に代えて、ナイロン６６またはナイロン６Ｔを使用してもよい。これらのものは、無添加の場合と比較して負荷側相間絶縁抵抗を一桁以上大きくすることができる。
実施例１０２〜１０８
　表１５に本願発明の実施例１０２〜１０８に使用した絶縁物と試験結果を示す。表１５において絶縁物（２）のみを用い、この厚さＴ２を１．５ｍｍ、幅Ｗを１０ｍｍとし、絶縁物（２）は被アーク層（１ｍｍ）とこの外側を覆うベース層（０．５ｍｍ）から成る２層構造とした。被アーク層には充填材含有率２０％以下のナイロン４６またはナイロン６６、あるいは非強化のナイロン４６またはナイロン６６とし、この外側のベース層はＧＦを含有させて強化したナイロン４６、ナイロンＭＸＤ６、ＰＥＴまたはナイロン６Ｔとした。
（試験条件）
　遮断：１相４２０Ｖ／１５００Ａ、開離距離Ｌ＝２５ｍｍ、耐久：３相５５０Ｖ／２２５Ａ、開離距離Ｌ＝２５ｍｍ、短絡：１相２６５Ｖ／２５ｋＡ、開離距離Ｌ＝２５ｍｍ。
　【０２４０】
　【表１５】
　表１５に示したように、短絡試験によって、絶縁物（２）に破壊が生じることなく、遮断試験では遮断成功回数２０回をクリアしまた、耐久試験も穴の発生はなく合格であった。
　【０２４１】
　ベース層の材料には、前記ナイロン４６、ナイロンＭＸＤ６、ＰＥＴおよびナイロン６Ｔのほか、変性ポリフェニレンオキサイド、ポリカーボネイト、ポリフェニレンサルファイド、ポリサルフォン、ポリエーテルサルフォンまたはポリエーテルケトンをＧＦで補強したものを用いても良好な試験結果が得られた。
　【０２４２】
　前記実施例において使用された充填材は、いずれもアーク熱にさらされても絶縁抵抗が低下するものではないので、絶縁抵抗の高い消弧用絶縁材料が得られた。
　【０２４３】
　なお、前記実施例１０２〜１０８の消弧用絶縁材料は絶縁物（２）に使用したときに大きな効果を発揮するものであるが、絶縁物（１）に使用しても効果が発揮された。
　【０２４４】
　【発明の効果】
　請求項１〜
７
、周
る充
り、セラミック繊維としてケイ酸アルミニウム繊維、ホウ酸アルミニウムウィスカまたはアルミナウィスカを用いる
　【０２４５】
　【０２４６】
　請求項
２
　【０２４７】
　請求項
３
　【０２４８】
　請求項
４
　【０２４９】
　請求項
５
　【０２５０】
　【０２５１】
　【０２５２】
　請求項
６
た周
る充
　【０２５３】
　請求項
７
６
　【０２５４】
　請求項
８
　【０２５５】
　請求項
９
８
　【０２５６】
　請求項
１０
９
　【０２５７】
　請求項
１１
　【０２５８】
　【０２５９】
　請求項
１２〜２０
　【０２６０】
　請求項
１２〜１４
　【０２６１】
　請求項
１２
　【０２６２】
　請求項
１３および１４
　【０２６３】
　請求項
１５
　【０２６４】
　請求項
１６〜１８
　【０２６５】
　請求項
１９
１２〜１８
　【０２６６】
　請求項
２０
　【０２６７】
　請求項
２１
２０
　【０２６８】
　請求項
２２
１１
　【０２６９】
　請求項
２３
２０
　【０２７０】
　請求項
２４
１１
２０
【図面の簡単な説明】
　【図１】
　本発明の消弧装置（ＩＩＩ）の閉成状態を示す側面説明図である。
　【図２】
　本発明の消弧装置（ＩＩＩ）の開成状態を示す側面説明図である。
　【図３】
　本発明の消弧装置（ＩＩＩ）の閉成状態を示す平面説明図である。
　【図４】
　絶縁物（２）が２層構成である本発明の消弧装置（ＩＩＩ）の閉成状態を示す平面説明図である。
　【図５】
　本発明の消弧材料組成物から成形された絶縁物（１）を説明する斜視図である。
　【図６】
　本発明の消弧材料組成物から成形された１層からなる絶縁物（２）の態様を説明する斜視図である。
　【図７】
　本発明の消弧材料組成物から成形された１層からなる絶縁物（２）の別の態様を説明する斜視図である。
　【図８】
　本発明の消弧材料組成物から成形された２層からなる絶縁物（２）の態様を説明する斜視図である。
　【図９】
　本発明の消弧材料組成物から成形された２層からなる絶縁物（２）の別の態様を説明する斜視図である。
　【図１０】
　本発明の消弧材料組成物から成形された２層からなる絶縁物（２）のさらに別の態様を説明する斜視図である。
　【図１１】
　絶縁物（１）を有する本発明の消弧装置（Ｉ）の開成状態を示す側面説明図である。
　【図１２】
　絶縁物（２）を有する本発明の消弧装置（ＩＩ）の開成状態を示す斜視図である。
　【図１３】
　絶縁物（２）を有する本発明の消弧装置（ＩＩ）の開成状態を示す側面説明図である。
　【図１４】
　従来の消弧装置のアーク発生状態を説明する斜視図である。
　【図１５】
　従来の消弧装置の閉成状態を示す平面説明図である。
　【符号の説明】
　１　絶縁物（１）、２　絶縁物（２）、３　可動接触子、４　可動接点、５　固定接点、６　固定接触子、７　可動接触子の可動中心、８　消弧装置、９　アーク、１０　被アーク層、１１　ベース層。